(57)【要約】【課題】    耐ＵＶ性能、耐熱性能に加えて印刷・印字性能に優れた再剥離性圧着記録用紙の提供。【解決手段】    この課題は、常温、常圧では粘着性、接着性を示さず、加圧時に接着性を示す、圧着後に剥離可能である感圧接着剤組成物よりなる層を少なくとも片面に有する再剥離性圧着記録用紙において、前記感圧接着剤組成物が、−５０℃〜０℃のガラス転移温度（Ｔｇ）を持つスチレン−ブタジエン系共重合体のエマルジョンとアルカン酸ビニル及びエチレンの共重合体エマルジョンの存在下で、エチレン性不飽和単量体のシード重合によって得られるエマルジョンを混合した接着剤基材と、微粒子充填剤を含有することを特徴とする再剥離性圧着記録用紙によって解決される。【特許請求の範囲】
【請求項１】
常温、常圧では粘着性、接着性を示さず、加圧時に接着性を示し、圧着後に剥離可能である感圧接着剤層を少なくとも片面に有する再剥離性圧着記録用紙において、前記感圧接着剤組成物が、−５０℃〜０℃のガラス転移温度（Ｔｇ）を持つスチレン−ブタジエン共重合体のエマルジョンと、下記一般式で表されるアルカン酸ビニル及びエチレンの共重合体エマルジョンの存在下で、エチレン性不飽和単量体のシード重合によって得られるエマルジョンとを固形分重量比０．５：９．５〜７：３で混合した接着剤基材と、微粒子充填剤を含有することを特徴とする再剥離性圧着記録用紙。
【化１】
2006117783.tif 000004
（式中、Ｒ１、Ｒ２及びＲ３は、それらの合計の炭素数が６以上の直鎖のアルキル基であって少なくとも１つはメチル基を表す。）
【請求項２】
感圧接着剤組成物の固形分１００重量部に対し、微粒子充填剤を３０〜２００重量部含有することを特徴とする請求項１に記載された再剥離性圧着記録用紙。
【発明の詳細な説明】
【技術分野】
【０００１】
本発明は、耐酸化劣化性能、耐熱性能、耐ＵＶ性能、耐ブロッキング性能、印刷性能、印字性能及び圧着性能に優れ、空気中に放置されたり、加熱されたり、紫外線（ＵＶ）を照射されたりしても接着力が低下し難い再剥離性圧着記録用紙の提供である。
【背景技術】
【０００２】
近年、銀行、クレジット会社、保険会社、官庁等から各個人宛に貯金、残金状況等個人情報を通知する手段として、親展はがきが普及している。親展はがきは基材に感圧接着剤を塗布した後、共通情報はオフセット印刷、グラビア印刷等で行い（酸化重合インキタイプ、ＵＶ硬化型インキタイプ）、個人情報はレーザービーム方式、インクジェット（ＩＪ）方式等で印刷した後、印刷面同士を適度の圧力を加えることで接着させ、各個人に郵送された後、再剥離することで情報を得ることができる。
【０００３】
従来、感圧接着剤には、主にメタクリル酸メチルグラフト共重合天然ゴム系接着剤が主に使用されてきたが、耐紫外線（ＵＶ）性能、耐湿性能、耐熱性能に劣る為、オフセット印刷時のＵＶ照射により接着力が低下し、また黄変化、接着力の低下、硬化に代表されるように経時的に劣化する（以下老化現象という）ものであり、その性能変化は著しい。そのため郵送中等に自然に剥離し第３者の目に情報がふれ、親展はがきとしての本来の機能を果たさなくなる問題があった。そこで接着性能を改善するため、天然ゴム系接着剤の代替として安定性が高いＳＢＲ系樹脂やエチレン−酢酸ビニル系樹脂を接着剤として用いることが提案されている。（特許文献１〜３参照）
【０００４】
しかしＳＢＲ系樹脂は、天然ゴム系接着剤よりも安定性は高いが、欠点として、オフセット印刷時のＵＶ照射をする際に分子中の不飽和結合が壊される為に分子構造が変化し接着性能等が低下する等の問題がある。またＳＢＲ系樹脂は親水性が低い為に、配合量が増加するとＩＪ適性が低下する問題もある。
【０００５】
エチレン−酢酸ビニル系樹脂は、耐ＵＶ性能、耐熱性能等安定性やＩＪ適性には優れているが、欠点として、オフセット印刷工程において使用されるインキの成分が、樹脂中の未反応アクリルモノマーと反応しやすいため、圧着を行った際に印刷された部分のインキが反対面の塗工層と反応して転写を生じてしまう為に、内容が読みにくくなる等の問題がある。さらにエチレン−酢酸ビニル樹脂は耐水性が劣るという問題がある為、湿度による水分によって経時で剥離強度が低下する等の問題がある。
【０００６】
【特許文献１】特開２０００−３１８３５３号公報（０００１、０００８〜００２５段落）
【特許文献２】特開２００１−３３５７６２号公報（０００１、０００６〜００３３段落）
【特許文献３】特開２００３−１６０７６４号公報（０００１、０００７〜００１５段落）
【発明の開示】
【発明が解決しようとする課題】
【０００７】
従って、本発明の目的は、従来の問題を解決し、耐ＵＶ性能、耐熱性能に加えて印刷・印字性能に優れた再剥離性圧着記録用紙を提供することである。
【課題を解決するための手段】
【０００８】
本発明者は、上記の課題を解決する為に鋭意研究を行った結果、常温、常圧では粘着性、接着性を示さず、加圧時に接着性を示す、圧着後に剥離可能である感圧接着剤組成物よりなる層を少なくとも片面に有する再剥離性圧着記録用紙において、前記感圧接着剤組成物が、−５０℃〜０℃のガラス転移温度（Ｔｇ）を持つスチレン−ブタジエン共重合体のエマルジョンと、下記一般式で表されるアルカン酸ビニル及びエチレンの共重合体エマルジョンの存在下でエチレン性不飽和単量体のシード重合によって得られるエマルジョンとを固形分重量比０．５：９．５〜７：３で混合した接着剤基材と、微粒子充填剤を含有することを特徴とする再剥離性圧着記録用紙によって解決されることを見出した。
【化１】
2006117783.tif 000002
（式中、Ｒ１、Ｒ２及びＲ３は、それらの合計の炭素数が６以上の直鎖のアルキル基であって少なくとも１つはメチル基を表す。）
【０００９】
感圧接着剤組成物の固形分１００重量部に対し、微粒子充填剤が３０〜２００重量部であることがより好ましい。
【発明の効果】
【００１０】
この様な構成を有する感圧接着剤組成物は剥離強度、ブロッキング性、印刷適性、印字適性など優れた効果を奏する。
【発明を実施するための最良の形態】
【００１１】
以下、本発明について更に詳しく説明する。即ち本発明の再剥離性圧着記録用紙は、感圧接着剤組成物について、Ｔｇが−５０℃〜０℃であるスチレン-ブタジエン共重合体のエマルジョンと、アルカン酸ビニル及びエチレンの共重合体エマルジョンの存在下で、エチレン性不飽和単量体のシード重合によって得られるエマルジョンを混合した接着剤基材と、微粒子充填剤を含有することで優れた再剥離性圧着記録用紙を得ることが可能になった。
【００１２】
また、該感圧接着剤組成物中のスチレン-ブタジエン共重合体エマルジョン：アルカン酸ビニル・エチレン水性エマルジョンの比率が固形分重量比で０．５：９．５〜７：３であることで、上記諸特性の改良効果をより確実にすることができる。
【００１３】
本発明の感圧接着剤組成物において用いられるスチレン-ブタジエン共重合体は、従来より慣用されているものを用いることができる。
【００１４】
本発明の感圧接着剤組成物において用いられるスチレン-ブタジエン共重合体のＴｇは−５０〜０℃が好ましい。Ｔｇが０℃より高いと剥離強度が著しく減少する為、スチレン-ブタジエン共重合体のエマルジョンがむしろ接着力を阻害する方に作用する。接着力が阻害された場合、接着性能を発現する為に圧着時に大きな圧力を必要とするが、これにより印刷部分のインキが対抗面の塗工層に取られる原因となり、その結果対抗面へのインキ転写が生じてしまう恐れがあり好ましくない。またＴｇが−５０℃より低いとオフセット印刷において塗工層が脱落しやすくなるだけでなく耐熱性の悪化やブロッキングの原因にもなる。
【００１５】
本発明に使用される化１で示されるアルカン酸ビニルとエチレンを共重合した水性エマルジョン（以下、アルカン酸ビニル・エチレン水性エマルジョンと言う）は、化１で示すような直鎖のアルキル基を有することで、耐水性、接着性に優れる。そのため接着剤として使用した場合、湿度に対する劣化が少なく、低温時の剥離力に優れる。
【００１６】
アルカン酸ビニルとエチレンとの共重合体水性エマルジョンは、通常の乳化重合によって得られる。安定化剤は特に限定されないが水溶性高分子を用いることが好ましい。ノニオン性乳化剤等は湿度によって経時で剥離強度が低下するために好ましくない。水溶性高分子としては、ポリビニルアルコール、カルボキシメチルセルロース、ヒドロキシエチルセルロース、ポリビニルピロリドン等が挙げられる。これらは、単独使用もしくは併用でも構わない。
【００１７】
アルカン酸ビニル・エチレン水性エマルジョンはアルカン酸ビニルの他に、共重合可能なエチレン性不飽和単量体を併用できる。例えば、プロピオン酸ビニル、（メタ）アクリル酸エステル類等が挙げられる。さらには、必要に応じて架橋性単量体を使用することもできる。例えば、Ｎ−メチロール（メタ）アクリルアミドに代表されるメチロール基含有（メタ）アクリルアミド類やアリル（メタ）アクリレート、ジアリルフタレート等の多官能ビニル化合物が挙げられる。アルカン酸ビニル・エチレン水性エマルジョンをシードとして、エチレン性不飽和単量体をシード重合することで、更に接着力を向上させることができる。
【００１８】
エチレン性不飽和単量体としては、例えばメチル（メタ）アクリレート、アクリロニトリル、ブチル（メタ）アクリレート、エチル（メタ）アクリレート、２−エチルヘキシル（メタ）アクリレート、酢酸ビニル、（メタ）アクリル酸等が挙げられ、単独或いは２種以上共重合してもよい。
【００１９】
本発明で使用されるアルカン酸ビニル−エチレン水性エマルジョンはエチレン性不飽和単量体を膨潤させた後、ラジカル重合を行なうことによって得られる。アルカン酸ビニル・エチレン水性エマルジョンにエチレン性不飽和単量体を膨潤させた後、ラジカル重合を行なう際に使用される重合開始剤は、特に限定されないが、膨潤させる不飽和単量体に溶解させて使用する場合は、油溶性重合開始剤が好ましい。具体的には、２，２’−アゾビスイソブチロニトリル、ベンゾイルペルオキシド、クメンヒドロペルオキシド等が挙げられる。水溶性が高い重合開始剤である過硫酸塩類や水溶性アゾ系開始剤を用いた場合、膨潤粒子内部に開始剤ラジカルやオリゴマーラジカルが存在もしくは進入し難く、円滑な重合を行なうことが困難である。
【００２０】
場合に応じて重合開始剤とともに還元剤を使用できる。還元剤としては、アスコルビン酸、酒石酸、クエン酸、ブドウ糖、ホルムアルデヒドスルホキシラート金属塩等の還元性有機化合物やチオ硫酸ナトリウム、亜硫酸ナトリウム、重亜硫酸ナトリウム等の還元性無機化合物が挙げられる。
【００２１】
アルカン酸ビニル・エチレン水性エマルジョンのＴｇは、−２０〜２０℃が好ましい。２０℃より高いと十分な剥離力が得られず、−２０℃未満では耐ブロッキング性能が劣り好ましくない。シード重合するエチレン性不飽和単量体のＴｇは、−５０〜２０℃で、好ましくは−３０〜０℃である。Ｔｇが−５０℃より低いと耐ブロッキング性が低下し、２０℃より高いと接着力が低下するため好ましくない。
【００２２】
アルカン酸ビニル・エチレン水性エマルジョン存在下で、酢酸ビニルを重合し、更にエチレン性不飽和単量体を共重合することで、耐熱性が飛躍的に向上することを見出した。酢酸ビニルは耐熱性に優れるため、アルカン酸ビニル・エチレン水性エマルジョン存在下で酢酸ビニル重合することで耐熱性を向上できることを見出した。しかし酢酸ビニルはＴｇが３０℃と高く接着力が低下するために、更にエチレン性不飽和単量体を共重合させることで、耐湿性、耐熱性、接着性を飛躍的に向上できることを見出した。
【００２３】
アルカン酸ビニル・エチレン水性エマルジョンに膨潤させる酢酸ビニルは、アルカン酸ビニル・エチレン水性エマルジョンの固形分１００重量部に対して５〜５０重量部であり、好ましくは、１０〜３０重量部である。５重量部未満の場合、耐熱性向上の効果が少なく、５０重量部を超えると、剥離力が低下し好ましくない。
【００２４】
更にエチレン性不飽和単量体は、アルカン酸ビニル・エチレン共重合水性エマルジョンの固形分１００重量部に対し１０〜５０重量部であり、好ましくは１０〜３０重量部である。５重量部未満の場合は、接着力の向上が認められず、５０重量部を超えると、耐ブロッキング性が低下し好ましくない。エチレン性不飽和単量体のＴｇは、−７０〜０℃で好ましくは−５０〜０℃である。
【００２５】
アルカン酸ビニル・エチレン共重合水性エマルジョンにアクリルアミドを共重合することで、エマルジョンの安定性が向上するため、安定化剤として使用している水溶性高分子等の使用量を減らすことができる。安定化剤に使用する水溶性高分子等は耐湿性を低下させるため、使用量は極力少ない方が好ましい。安定化剤として水溶性高分子等がアルカン酸ビニル・エチレン共重合樹脂１００重量部に対し１０重量部以上は必要で、それより少ないと重合時の安定性、保存安定性等が悪く好ましくない。アクリルアミドを共重合することで、安定性が飛躍的に向上し、安定化剤の使用量をアルカン酸ビニル・エチレン共重合樹脂１００重量部に対して２重量部まで原料しても、重合安定性、保存安定性を向上でき、そのことにより耐湿性が更に向上することを見出した。アクリルアミドの使用量は、アルカン酸ビニル・エチレン共重合樹脂に対して１〜５重量部で１重量部未満では効果がなく、５重量部を超えると重合が困難であるため好ましくない。
【００２６】
これらの接着剤基材には、必要に応じて粘着付与剤（テルペンフェノール樹脂、ポリブテン樹脂、ロジンエステル樹脂、石油樹脂の公知のものの中から一種または二種以上を使用することができる。
【００２７】
スチレン-ブタジエン共重合体エマルジョンとアルカン酸ビニル・エチレン水性エマルジョンとの配合割合は、固形分重量比で０．５：９．５〜７：３が望ましい。この混合比の範囲を外れると、それぞれの特徴が感圧接着剤層に大きく影響を与えることになる。すなわちアルカン酸ビニル・エチレン水性エマルジョンのようなアクリル系共重合体を含有する接着剤が過多の場合には、この種の接着剤の欠点である圧着物を剥がす際の対向面へのインキ転写が生じやすくなる。逆にスチレン-ブタジエン共重合体エマルジョンが過多である場合には、この種の接着剤の欠点はであるＵＶ照射による剥離強度の劣化や、フェザリング等のＩＪ適性の悪化が顕著に現れるため、これら該接着剤の混合比の調節が重要である。
【００２８】
本発明における微粒子充填剤としては、シリカ、炭酸カルシウム、カオリン、水酸化アルミニウム、クレー、酸化マグネシウム、水酸化マグネシウム、タルク、酸化チタン、酸化亜鉛、硫酸カルシウム、硫酸バリウム、ポリエチレン、ポリプロピレン、ポリスチレン、尿素ホルマリン樹脂等の公知のものの中から一種または二種以上を使用することができる。
【００２９】
本発明において感圧接着剤組成物１００重量部に対して微粒子充填剤を３０〜２００重量部使用する。微粒子充填剤の使用量が感圧接着剤組成物１００重量部に対して３０重量部より少ないと耐ブロッキング性が悪く好ましくない。また２００重量部より多いと剥離強度が低下し好ましくない。
【００３０】
本発明に使用される再剥離性圧着記録用紙の基材シートは、紙、布、不織布、紙の上に樹脂フィルムをラミネートしたシート、フィルムシート等の公知のものの中から適宜選択して使用することができる。
【００３１】
また、感圧接着剤組成物中には、必要に応じて、分散剤、消泡剤、界面活性剤、老化防止剤、紫外線吸収剤、防黴剤、消臭剤、耐水化剤、蛍光増白剤等の添加剤を添加することができる。
【００３２】
上記感圧接着剤組成物は、エアーナイフコーター、ロールコーター、ブレードコーター、ロッドブレードコーター、バーコーター、ダイコーター等の一般的なコーターによって塗工されるが、塗工量は乾燥重量で３〜１５ｇ／ｍ２の範囲で調整されるのが望ましい。塗工量を上記範囲に限定した理由は、３ｇ／ｍ２未満では印字品位や印刷上がりなどの視感的な面で劣り、更に剥離強度が低下し、好ましくないためである。また、塗工量が１５ｇ／ｍ２ を越えると、印字品位や印刷上がりなどの視感的な見栄えは向上するが、経済的な面から実用性が劣り、筆記性が乏しく、紙粉が発生しやすく、好ましくない。
【００３３】
実施例：
本発明を以下の実施例、比較例により説明するが、本発明はこれらの例に限定されるものではない。なお、実施例、比較例の重量部（部）は、全て固形分換算での数値で示すものとする。
【００３４】
製造例１：
イオン交換水２００部に部分ケン化ポリビニルアルコール（ケン化度８８、重合度５００）１０部を分散させて加熱溶解し、１Ｌの高圧反応釜に仕込んだ。エチレンで釜内の空気を置換した後、エチレン圧を３．９ＭＰａに調整し、攪拌しながら６５℃に昇温した。ＶＶ−９（アルカン酸ビニルモノマー、シェル社製、炭素数９）４０７部を２０％部分ケン化ポリビニルアルコール（ケン化度８８、重合度５００）溶液２５０部で乳化し、２％の過硫酸アンモニウム水溶液４０部及び２％の重亜硫酸ナトリウム２０部を釜内に５時間で滴下し反応を行なった。その後２時間６５℃に保った後、イオン交換水１２０部を反応釜にフィードした後、ブチルアクリレート５０部、５％ｔ−ブチルペルオキシド水溶液１０部、３％重亜硫酸ナトリウム１０部を１時間で滴下し、１時間６５℃に保った後、冷却し反応を終了した。得られたエマルジョンの不揮発分は５０．５％であった。
【００３５】
製造例１において、エチレン性不飽和単量体をメチルメタクリレート２０部、２−エチルヘキシルアクリレート３０部に変更した以外は、製造例1と同様の方法で得た感圧接着剤組成物を得た。
【実施例１】
【００３６】
スチレン-ブタジエン共重合体エマルジョン１０部（日本ゼオン社製Ｌｘ１１０  Ｔｇ：−４７℃）、製造例１で得られたアルカン酸ビニル・エチレン水性エマルジョン９０部を接着剤基材とし、微粒子充填剤として非晶質シリカ（水澤化学工業社製、ミズカシルＰ−７８Ａ）１５０部を配合して本発明の目的とする感圧接着剤組成物を得た。次にこの感圧接着剤組成物を１２７．９ｇ／ｍ２の上質紙に塗工量が７ｇ／ｍ２（乾燥重量）になるように塗工して再剥離性圧着記録用紙を得た。これを実施例１とした。
得られた再剥離性圧着記録用紙について剥離強度試験、印刷適性試験、ＮＩＰ適性試験、ＩＪ適性試験、ブロッキング性試験、インキ転写性試験、耐ＵＶ試験、耐熱試験で評価した。
【実施例２】
【００３７】
実施例１の感圧接着剤組成物でアルカン酸ビニル・エチレン水性エマルジョンを製造例２で得られたエマルジョンに変更した以外は、実施例１と同様にして再剥離性圧着記録用紙を作成し、これを実施例２とした。
【実施例３】
【００３８】
実施例１の感圧接着剤組成物でスチレン-ブタジエン共重合体エマルジョンとしてＬ−７００１（Ｔｇ：−３４℃）（旭化成社製）を使用した以外は、実施例１と同様にして再剥離性圧着記録用紙を作成し、これを実施例３とした。
【実施例４】
【００３９】
実施例１の感圧接着剤組成物でスチレン-ブタジエン共重合体エマルジョンの配合部数を７０部、アルカン酸ビニル・エチレン水性エマルジョンを３０部に変更した以外は、実施例１と同様にして再剥離性圧着記録用紙を作成し、これを実施例４とした。
【実施例５】
【００４０】
実施例１の感圧接着剤組成物で非晶質シリカの配合部数を５０部に変更した以外は、実施例１と同様にして再剥離性圧着記録用紙を作成し、これを実施例５とした。
【実施例６】
【００４１】
実施例１の感圧接着剤組成物で非晶質シリカの配合量２５０部に変更した以外は、実施例１と同様にして再剥離性圧着記録用紙を作成し、これを実施例６とした。
【実施例７】
【００４２】
実施例１の感圧接着剤組成物で非晶質シリカの配合量２０部に変更した以外は、実施例１と同様にして再剥離性圧着記録用紙を作成し、これを実施例７とした。
比較例１
【００４３】
実施例１の感圧接着剤組成物で接着基材をメタクリル酸メチルグラフト共重合天然ゴムラテックスに変更した以外は、実施例１と同様にして再剥離性圧着記録用紙を作成し、これを比較例１とした。
【００４４】
比較例２
実施例１の感圧接着剤組成物でスチレン-ブタジエン共重合体エマルジョンの配合部数を０部、アルカン酸ビニル・エチレン水性エマルジョンを１００部に変更した以外は、実施例１と同様にして再剥離性圧着記録用紙を作成し、これを比較例２とした。
【００４５】
比較例３
実施例１の感圧接着剤組成物でスチレン-ブタジエン共重合体エマルジョンの配合部数を９０部、アルカン酸ビニル・エチレン水性エマルジョンを１０部に変更した以外は、実施例１と同様にして再剥離性圧着記録用紙を作成し、これを比較例３とした。
【００４６】
比較例４
実施例１の感圧接着剤組成物でスチレン-ブタジエン共重合体エマルジョンとしてＤＬ−４６０（Ｔｇ：７℃、旭化成製）に変更した以外は、実施例１と同様にして再剥離性圧着記録用紙を作成し、これを比較例４とした。
【００４７】
比較例５
実施例１の感圧接着剤組成物でアルカン酸ビニル・エチレン水性エマルジョンをエチレン−酢酸ビニル系樹脂ポリゾールＥＶＡ  ＡＤ−６８（昭和高分子社製）に変更した以外は、実施例１と同様にして再剥離性圧着記録用紙を作成し、これを比較例５とした。
【００４８】
以上の実施例、比較例で得られた再剥離性圧着記録用紙を下記試験方法に従って諸特性の評価を行なった。
【００４９】
剥離強度試験：幅１００ｍｍ、長さ１００ｍｍに裁断し、塗工面同士を重ね合わせてドライシーラー（プレッスルエコノ：トッパン・フォームズ株式会社製）を用いて加圧接着した。次にこの試料の幅方向中央部を２５ｍｍ幅に断裁して、２３℃、５０％Ｒ．Ｈ．環境下でストログラフＭ−１型（東洋精機製作所製）で速度３００ｍｍ／分、剥離（Ｔ型剥離）強度で剥離してその抵抗値を平均化して剥離強度ｇｆ／２５ｍｍを求める。◎：１００〜１５０gｆ／２５ｍｍ、○：５０〜１００ｇｆ／２５ｍｍ未満、△：２０〜５０  ｇｆ／２５ｍｍ未満、×：０〜２０  ｇｆ／２５ｍｍ未満、◎と○は実用レベルの剥離強度を示し、△と×は実用に耐えないレベルを示す。
【００５０】
印刷適性試験：ＲＩ−３型印刷適性試験機（明製作所製）を使用してインキ濃度、耐刷力等を目視により観察し評価を行った。インキによる塗工層剥け、紙剥けなどが全くないものから◎、○、△、×とした。
【００５１】
ノンインパクトプリンティング（ＮＩＰ）印字適性試験：レーザービームプリンター（Ｃａｎｏｎ社製、ＬＡＳＥＲ  ＳＨＯＴ  ＬＢＰ−９５０）を用いてテスト印字パターン（文字、線、ベタ）を印字し、視感で評価した。鮮明な画像、印字が得られたものから◎、○、△、×とした。
【００５２】
インクジェット（ＩＪ）印字適性試験：インクジェットプリンター（ヒューレットパッカード社製  ＨＰ  ＤｅｓｋＪｅｔ５６０Ｊ）のインクカートリッジにサイテックス１０４０黒インクを注入し、テスト印字パターン（文字、線、ベタ）を印字し、視感で評価した。鮮明な画像、印字が得られたものから◎、○、△、×とした。
【００５３】
ブロッキング適性試験：試料を２０枚重ね、２３℃、５０％Ｒ．Ｈ．環境下で所定荷重をかけて放置し、２４時間後に手で剥がし、評価した。◎：ブロッキングが全く発生していない、○：ブロッキングがほとんど発生していない、△：少しブロッキングが発生している、×：完全にブロッキングしている。
【００５４】
インキ転写性試験：ＲＩ−３型印刷適性試験機（明製作所製）を使用して印刷し、乾燥させたものを、前記剥離強度試験に準じて、剥離（Ｔ型剥離）強度が４０  ｇｆ／２５ｍｍになるように圧着。その後剥がしたものについて、インキの転写の程度を視感で評価した。転写のないものから◎、○、△、×とした。
【００５５】
耐ＵＶ適性試験：試料を、アイグラフィック製メタルハライドランプを使用して、５７ｍＪ／ｃm2 の紫外線（ＵＶ）を照射した後に上記のようにして剥離（Ｔ型剥離）強度を測定する。◎：剥離強度が８５〜１００％保持、○：剥離強度が６０〜８５％未満保持、△：剥離強度が４５〜６０％未満保持、×：剥離強度が４５％未満。
【００５６】
耐熱適性試験：試料を、１４０℃のステンレス板に挟み、３０分放置した後に上記のようにして剥離（Ｔ型剥離）強度を測定する。◎：剥離強度が８５〜１００％保持、○：剥離強度が６０〜８５％未満保持、△：剥離強度が４５〜６０％未満保持、×：剥離強度が４５％未満。
【００５７】
耐湿適性試験：試料を６０℃、９０％Ｒ．Ｈ．で２４時間放置した後、２０℃、６５％Ｒ.Ｈ.で４時間以上放置した。その後、上記のようにして剥離（Ｔ型剥離）強度を測定する。◎：剥離強度が８５〜１００％保持、○：剥離強度が６０〜８５％保持未満、△：剥離強度が４５〜６０％未満保持、×：剥離強度が４５％未満。
【００５８】
実施例１〜７及び比較例１〜５で作成した再剥離性圧着記録用紙の、各試験結果を下記表１に示す。
【表１】
2006117783.tif 000003
【００５９】
表１からもわかる通り、実施例１〜７の本発明の再剥離性圧着記録用紙は、剥離強度、ブロッキング性、印刷適性、印字適性など優れた効果を奏する。さらに接着剤基材に対する微粒子充填剤の比率を調節することで、さらに優れた効果を奏する。
【００６０】
これに対して、接着剤が従来技術のメタクリル酸メチルグラフト共重合体天然ゴムラテックスである比較例１の場合には、再剥離性圧着記録用紙の耐ＵＶ適性、耐熱適性および耐湿適性がない。接着剤組成物の接着剤がアルカン酸ビニル・エチレン水性エマルジョンだけである比較例２の場合には、対向面にインキ転写が発生し、実用に耐えない。アルカン酸ビニル・エチレン水性エマルジョンの代わりに従来のエチレン−酢酸ビニル系樹脂を使用した比較例５の場合には、再剥離性圧着記録用紙の剥離強度およびインキ転写性に問題があり、実用に耐えない。スチレン-ブタジエン共重合体のガラス転移点（Ｔｇ）が７℃と請求項１に規定する範囲（−５０℃〜０℃）から逸脱した比較例４の場合にも、剥離強度およびインキ転写に問題があり、実用に耐えない。
【００６１】
スチレン-ブタジエン共重合体エマルジョンとアルカン酸ビニル。エチレン水性エマルジョンの比率が、「０．５：９．５〜７：３」から逸脱して９：１の比較例３の場合には、再剥離性圧着記録用紙のＩＪ印字適性が悪く、実用に耐えない。
【００６２】
感圧接着剤組成物１００重量部に対する非晶質シリカの配合量が、請求項２に規定する３０〜２００重量部から逸脱し２５０重量部と過多の実施例６の場合には、実施例１〜５および実施例７に比較して剥離強度、印刷強度並びにブロッキング適性が若干悪いが、実用の範囲にあり、２０重量部と過少の実施例７の場合には、実施例１〜６に比較して再剥離性圧着記録用紙のＮＩＰ適性およびＩＪ印字適性が若干悪いが、実用の範囲内である。しかし請求項２に規定する微粒子充填剤の量３０〜２００重量部の場合には、全ての性質において優れた効果を示すことが判る。